"少なくとも1つの放射性核種および可能性としてルテニウムを含む含窒素水溶液を処理するための方法であって、この方法が、リグニン、リグノセルロース、場合によりこれらの塩およびこれらの混合物から選択される化合物をこの溶液に添加する工程を含む、方法。少なくとも1つの放射性核種および可能性としてルテニウムを含む含窒素水溶液のか焼方法であって、この方法が連続的に:a請求項1に記載の前記処理方法を適用する工程;b工程a中に得られた該溶液をか焼する工程;を含む方法。少なくとも1つの放射性核種および可能性としてのルテニウムを含む含窒素水溶液のガラス化方法であって、連続的に:c請求項2に記載のか焼方法を適用するための工程;d工程cにて得られるか焼物をガラスフリットと接触させる工程;e溶融させるために有効な温度に、工程dで得られた混合物を加熱する工程;f工程eにて得られた生成物を冷却し、それによってガラスを得る工程を含む方法。故に、本発明の著者らは、可能性としてルテニウムを含む放射性の含窒素水性排出液を処理するための新規な方法を開発することを目的とし、その結果として、上述のように無機アジュバントの使用に頼る必要なく、後続のか焼中、か焼物の粘着性に関する問題および揮発性酸化ルテニウムの潜在的な形成に関する問題を解決する。本発明の著者は、驚くべきことに、上述の液体排出液に特定有機アジュバントを添加することによって、上述の問題全体を効率良く解決できることを見出した。故に、第1の目的に従う本発明は、少なくとも1つの放射性核種および可能性としてルテニウムを含む含窒素水溶液を処理するための方法に関し、この方法が、リグニン、リグノセルロース、場合により塩としておよびこれらの混合物から選択される化合物をこの溶液に添加する工程を含む。故に、上述のような化合物を使用することによって、一旦か焼されたら、グルコースが溶液を処理するために使用された場合よりも優れた脱硝レベルおよび良好なルテニウムレベルを有するか焼物を生じる溶液を利用可能となり、これは、先行技術の特定実施形態の場合にあるように無機アジュバントの添加を必要としない。最後に、こうして処理された溶液は、非粘着性のか焼物を導く。さらに、リグニンおよびその誘導体例えば、リグノスルホネート化合物およびリグノセルロース化合物の使用はさらに、次の利点を有する:-これらの化合物は、それらが製紙業界の副生成物であり、またはさらにはセメントの分散剤または遅延剤として販売されているので、豊富に利用可能であり、低コストである;-それらは、か焼物の粘稠度に関与し、か焼物を圧縮し、非粘着性にするのに寄与する非常に硬質の生成物を形成するために、酸性媒体中にて熱架橋される。前述および後述にて、リグニンとは、通常、以下の式I、IIおよびIIIの化合物の少なくとも1つの重合および/または縮合から得られるユニットを含む縮合生成物を意味することを指定する:これらの化合物はまた、それぞれクマリルアルコール、コニフェリルアルコールおよびシナピルアルコールの名前で一般に知られている。リグニンは、上述の化合物によって保持された二重結合の開環から生じるユニットを含み、この二重結合の炭素原子の少なくとも1つは、二重結合の炭素原子を介してまたはフェニル環によって保持される原子酸素または炭素を介して別の化合物と結合でき、またはさらに別の基と次に再結合し得る-OH機能を提供するために酸化されることができる。それによって、リグニンには、次の単純なユニット:このOH機能も、他のユニットと結合することに関与し得る、または次のユニットのような二重結合の開裂後に特定の基の再結合から生じるさらにより複雑なユニットを、同様に見出すことができる:上述のユニットに見られる大括弧は、他のユニットとの結合が達成される場所を示す。前述および後述にて、リグノセルロースとは、通常、次の構成要素の組み合わせを意味する:-上記で定義されるようなリグニン;-D-グルコースの縮合から生じる直鎖であるセルロース;-および場合によりヘミセルロースであって、5個の炭素原子を有する糖例えば、キシロースおよびアルビノースおよび6個の炭素原子を有する糖例えば、グルコース、ガラクトースおよびマンノースの異なるタイプの組み合わせから生じる直鎖または分岐鎖からなり得る、ヘミセルロース。前述および後述にて、放射性核種とは、通常、例えば、核燃料に起因する核分裂元素であってもよい放射性元素を意味する。これがリグニンまたはリグノセルロースについてであるかどうかによらず、これらの化合物は、塩、例えば、リグノスルホネートとして存在し得る。場合により、塩としてのリグニンおよびリグノセルロースは、有機または場合により無機添加剤と組み合わせて使用されてもよく、得られた混合物は、好ましくは混合物の質量に基づいて70質量を超えるリグニンまたはリグノセルロース含有量を有するべきである。上述のように、それによって処理された溶液は、この溶液に存在する水を除去し、さらにこの溶液を脱硝するために、か焼に供されることを目的とする。故に、本発明は:少なくとも1つの放射性核種および可能性としてルテニウムを含む含窒素水溶液のか焼方法であって、この方法が連続的に:a上記で定義されるような処理方法を適用する工程;b工程aにて得られた溶液をか焼する工程;を含む方法、および少なくとも1つの放射性核種および可能性としてのルテニウムを含む含窒素水溶液のガラス化方法であって、この方法が連続的に:c上記で定義されるようなか焼方法を適用するための工程;d工程cにて得られたか焼物をガラスフリットと接触させる工程;e溶融させるために有効な温度に、工程dにて得られた混合物を加熱する工程;f工程eにて得られた生成物を冷却し、それによってガラスを得る工程を含む方法に関する。上述のか焼工程bは、通常、溶液中に存在する水を抑制することからなり、このか焼工程は、200~650°Cの範囲の温度に加熱することによって適用されてもよい。このか焼工程は、電気抵抗器によって加熱されたロータリーオーブンにて行われてもよい。ガラス化の観点から、次いでか焼物はガラスフリットと接触させられ、これはSiO2、および、場合により、B2O3、Na2O、Al2O3、CaO、Fe2O3、NiO、CoO、ZrO2およびこれらの混合物から選択される1つまたはいつかの酸化物を含んでいてもよい。工程fに従って冷却される前に、工程eからの溶融混合物は、冷却後の貯蔵の観点から容器に置かれてもよい。冷却工程fは、加熱を必要とせずに、例えば、溶融混合物を少なくとも24時間休止させることからなり得る工程であり、結果として混合物はガラス再結晶温度未満の温度になる。冷却されたら、ガラスが容器に含有される場合、容器は、例えば、自動プラズマトーチによって溶接蓋で閉じられてもよい。ここで本発明は、限定としてではなく、例示として上記で議論された特定の実施形態を参照して説明される。硝酸中の異なる酸化物の溶解から生じる溶液をKemesys,CD6LeVerdalaiF-13790Peynierから得た。以下の表は、濃度の観点でこの溶液の特徴を示す。溶液中に存在する化学元素は、ガラス化されるべき特定溶液中の元素の最も代表的なものとして選択した。それらはさらに、それ自体の放射性同位体の等価物でもある。さらに、得られた溶液は、7mol/Lの硝酸イオンNO3-を含有する。後続の議論に関して、この溶液はモデル溶液と称される。異なる試験が行われる:-試験いわゆるREF試験、ここで10mLのモデル溶液を400°Cのるつぼ中で20分間か焼する;-試験いわゆるA試験、ここで450mgのグルコースSigmaAldrichから提供をモデル溶液10mLに添加し、次いで得られた溶液を400°Cのるつぼ中で20分間か焼する-試験いわゆるB試験、ここで450mgのリグニンSigmaAldrichから得られた精製されたアルカリ性リグニンを10mLのモデル溶液に添加し、次いで得られた溶液を400°Cのるつぼ中で20分間か焼する。冷却後、るつぼの底に試験AおよびREFのか焼物が付着する一方で、試験Bからのか焼物は顆粒状の様相を有し、るつぼから容易に抽出されることがわかる。リグニンを添加することによって、試験AおよびREFの場合にあるような無機アジュバントの添加に頼らずに済むことができ、結果としてか焼物は認められる粘着性をもはや有していない。か焼物中に保持されるルテニウムの程度を評価するために、試験AおよびBからのサンプルは、エネルギー分散分光EDXの頭文字の名で知られるによって分析した。このために、モデル溶液中に存在し、揮発性でないセリウムは、内部標準として使用された。以下の表は、試験REF、AおよびBのサンプルについて得られたモル比Ru/Ceを示す。ルテニウムのより大きな保持力は、試験AおよびREFからのサンプルの場合よりも試験Bからのサンプルこの初期溶液はリグニンで処理されたについて現れる。生成されたか焼物がガラス化され得るかどうかを評価するために、ガラスの合成は、ガラスフリットによって、試験Bからサンプルを用いて行い、その組成を以下の表にて明らかにする。上述された組成物を有する11.25gのガラスフリットは、試験Bからの7.75gのか焼物とミル加工された。得られた混合物は、室温から500°Cまで直接加熱され、次いで500°C~1,100°Cまで、100°Cずつ30分間の安定期を伴って加熱される。冷却後、得られたガラスは視覚的に均質である。ガラスのカットを行い、次いで走査電子顕微鏡を用いて分析するために研磨した。小粒子RuO2の分散が認められる。ガラスは組成が均質である。使用されるか焼物が無機アジュバント硝酸アルミニウムまたは硝酸鉄タイプ、これは50質量までの量でか焼物の最終組成物に通常導入され得るを必要とせずに得られる限り、シミュレーションした放射性核種の組み込みレベルは、こうしたアジュバントを適用するか焼物の場合の2倍であることに留意すべきである。"